(57)【要約】【課題】食品や医薬品等の密封包装に用いるヒートシール用積層体において、良好なヒートシール性、イージーピール性と、被包装物の芳香や揮発成分の非吸着性を付与する。【解決手段】ポリエチレンテレフタレートからなる基材層に、エチレン・メチルメタクリレート共重合体からなるシーラント層を積層し、さらに、該シーラント層上にポリエステルからなる樹脂コーティング層を積層し、該樹脂コーティング層を包装時の最内層とする。【選択図】　　　なし【特許請求の範囲】
【請求項１】
基材層とシーラント層と樹脂コーティング層とを積層してなり、該シーラント層がエチレン・メチルメタクリレート共重合体からなり、該樹脂コーティング層がポリエステル樹脂からなることを特徴とするヒートシール用積層体。
【請求項２】
上記基材層がポリエチレンテレフタレートからなる請求項１に記載のヒートシール用積層体。
【発明の詳細な説明】
【０００１】
【発明の属する技術分野】
本発明は、食品や医薬品などの密封包装に用いるヒートシール用積層体に関する。
【０００２】
【従来の技術】
従来、芳香を有する食品や、揮発性の有効成分（揮発成分）を含む湿布薬等の医薬品、化粧品などは、芳香や揮発成分が外部へ放出するのを防止するために、密封包装して提供されている。密封包装の形態は多種多様であるが、熱可塑性樹脂の熱融着性を利用したヒートシールによる包装方法が広く用いられている。具体的には、樹脂フィルム等の基材層に熱可塑性樹脂からなるシーラント層を積層してなる積層体を袋状に折り曲げ、被包装物を内包して開口部をヒートシールする方法、或いは、該積層体のシーラント層と熱融着する樹脂素材からなる容器の開口部を該積層体で覆い、該開口部においてヒートシールする方法などが挙げられる。
【０００３】
上記ヒートシールによる包装方法に用いられる積層体としては、シーラント層にポリエチレン（ＰＥ）を用いた構成が広く知られている。
【０００４】
しかしながら、シーラント層にＰＥを用いた積層体は、ヒートシール部分が十分な強度を示すものの、包装時の最内層に用いたＰＥが低分子化合物の吸着性を有していることから、被包装物の芳香や揮発成分を吸着してしまい、被包装物の品質を低下させるという問題があった。
【０００５】
特許文献１には、ヒートシーラント層と、物性強化層、基材層、表面樹脂層からなる積層材において、上記ヒートシーラント層としてポリエステル層とＰＥ層とを硬化型接着剤を介して積層してなる複合フィルムを用い、包装時の最内層にポリエステル層を配することで、容器内に収納した内容物の香味成分の吸着を防止した積層材が開示されている。
【０００６】
しかしながら、当該積層材は、フィルム状のヒートシーラント層を製造した後に、物性強化層や基材層、表面樹脂層と上記ヒートシーラント層とをドライラミネーション等によって積層しなければならず、製造工程が繁雑であった。
【０００７】
また、特許文献２には、基材層、無機蒸着層、シーラント層からなる積層材において、シーラント層として保香性を有するポリエステル系樹脂等の樹脂層とヒートシール性樹脂層からなる多層膜を用いることで、保香性を付与した積層材が開示されている。
【０００８】
しかしながら、当該積層材は、包装時の最内層がＰＥ等ヒートシール性樹脂層であり、吸着性を有する素材で構成されているため、保香性の点では不十分であった。
【０００９】
また、従来は、ヒートシール部分の強度を高める一方であったが、開封の容易性、いわゆるイージーピール性を考慮して、ヒートシール部分の強度を適当な範囲に制御する必要性も問われている。
【００１０】
【特許文献１】
特開２０００−２２５６７０号公報
【特許文献２】
特開２００１−１６２７１４号公報
【００１１】
【発明が解決しようとする課題】
本発明の課題は、製造が容易な簡易な構成で十分なヒートシール性とイージーピール性を示し、被包装物からの芳香や揮発成分の吸着が防止されたヒートシール用の積層体を提供することにある。
【００１２】
【課題を解決するための手段】
本発明は、基材層とシーラント層と樹脂コーティング層とを積層してなり、該シーラント層がエチレン・メチルメタクリレート共重合体からなり、該樹脂コーティング層がポリエステル樹脂からなることを特徴とするヒートシール用積層体である。
【００１３】
また、本発明においては、上記基材層としてポリエチレンテレフタレートが好ましく用いられる。
【００１４】
【発明の実施の形態】
本発明の積層体は、基材層とシーラント層と樹脂コーティング層からなる。以下に各部材について説明する。
【００１５】
本発明の積層体の樹脂コーティング層は、好ましい厚さが０．５〜２０μｍであり、ポリエステル樹脂からなる。ポリエステル樹脂としては、非晶性のもの、さらには熱可塑性飽和共重合ポリエステルを好ましく用いることができ、さらに好ましくはガラス転移点が６５〜９０℃のものを用いることができる。具体的にはユニチカ社製「エリテール」、東洋紡社製「バイロン」の非晶性タイプが挙げられる。
【００１６】
本発明の積層体のシーラント層は、好ましい厚さが、２０〜２００μｍであり、エチレン・メチルメタクリレート共重合体（ＥＭＭＡ）からなる。ＥＭＭＡとしては、メチルメタクリレート含量が４０モル％以下のものを好ましく用いることができ、さらにはこのようなＥＭＭＡの中から、メルトインデックス（メルトフロー）が５［ｇ／１０ｍｉｎ］以下のものと１０［ｇ／１０ｍｉｎ］以上のものとを混合して用いるのが好ましい。メルトインデックスが５［ｇ／１０ｍｉｎ］以下のものを使用した場合、ブロッキングを起こしにくく、製造しやすい反面、接着性が劣る傾向にあるため、メルトインデックスが１０［ｇ／１０ｍｉｎ］以上のものをブレンドすることで、これらが海島構造を取り、接着性が向上し、ブロッキングが防止される。
【００１７】
また、本発明の積層体の基材層の素材としては、シーラント層のＥＭＭＡと良好な接着性を示すものであれば特に限定されないが、密封包装に用いることから、バリア性が高い方が好ましく、例えばポリエチレンテレフタレート（ＰＥＴ）や延伸ポリプロピレン（ＯＰＰ）などを用いることができ、特に好ましくはＰＥＴである。また、当該基材層の厚さとしては、好ましくは１２〜３００μｍである。
【００１８】
本発明の積層体の好ましい厚さは、０．０５〜０．３ｍｍである。また、本発明の積層体は、基材層とシーラント層との間に印刷層を配置した構成も好ましい形態である。
【００１９】
本発明の積層体は最内層にポリエステル樹脂からなる樹脂コーティング層を積層したことにより、被包装物からの芳香や揮発成分が非吸着性のポリエステル樹脂に阻まれてシーラント層に吸着されるのが防止される。また、シーラント層を構成するエチレン・メチルメタクリレート共重合体（ＥＭＭＡ）は、積層体に適度なヒートシール性とイージーピール性を付与すると同時に、基材層と樹脂コーティング層との接着性能にも優れている。特に、基材層にＰＥＴを用いた場合のイージーピール性としては、積層体同士をヒートシールした際の剥離強度が２００〜１３００ｇ／１０ｍｍの範囲内にあることが好ましく、望ましくは２５０〜１２００ｇ／１０ｍｍであるが、本発明において基材層をＰＥＴで構成した場合には、上記範囲内の剥離強度が得られる。
【００２０】
本発明の積層体の製造方法としては、特に限定されないが、フィルム状の基材層にＥＭＭＡを押し出し成形してシーラント層を積層した後、或いは、ＥＭＭＡをインフレーション法で製膜してフィルムとした後、基材上に該ＥＭＭＡフィルムをドライラミネートした後、ポリエステル樹脂を適当な溶剤に溶解して塗料とし、前記ＥＭＭＡフィルム上に塗布、乾燥させて樹脂コーティング層を形成する方法が挙げられる。また、ポリエステル樹脂塗料を塗布する手段としては、グラビアコーティング、ナイフコーティング、バーコーティング、グラビアリバースコーティングなど、塗布方法として公知の方法を用いることができる。
【００２１】
本発明の積層体を用いた包装方法としては、本発明の積層体を折り畳み、一部を残して開口部をヒートシールし、残された開口部から被包装物を収納し、該開口部をヒートシールして密封する方法、或いは、ＰＥＴ等樹脂素材からなる容器に被包装物を収納し、該容器の開口部を本発明の積層体で覆ってヒートシールして密封する方法などが挙げられる。
【００２２】
【実施例】
厚さ２５μｍのＰＥＴ基材層上に、ＥＭＭＡ〔住友化学工業社製「アクリフトＣＭ８０１４」（メルトインデックス：３５［ｇ／１０ｍｉｎ］、メチルメタクリレート含量：１７．５モル％）８重量部と、「アクリフトＷＭ４０３」（メルトインデックス：１５［ｇ／１０ｍｉｎ］、メチルメタクリレート含量：３８モル％）２重量部の混合物〕を厚さ２０〜３０μｍに押し出しにより成形し、シーラント層を形成した。該シーラント層上にポリエステル樹脂として、実施例１：ユニチカ社製「エリーテルＵＥ９８００」（熱可塑性飽和ポリエステル；ガラス転移点８７℃）と、実施例２：東洋紡社製「バイロンＲＶ２００」（非晶性ポリエステル；ガラス転移点６７℃）とを厚さ４μｍで塗布し、樹脂コーティング層を形成した。また、比較例１、２として、ＰＥＴ基材層上に直接上記樹脂コーティング層を形成した積層体を、比較例３として、実施例１の樹脂コーティング層を形成しない積層体、をそれぞれ用意した。
【００２３】
上記５種の積層体を２３℃でＬ（−）メントールを飽和させた状態に放置し、積層体の重量の増加を経時的に測定することで各積層体のメントールの吸着性を調べた。結果を下記表１及び図１に示す。表１、図１において、積層体の増加量はメントールの吸着量を示す。
【００２４】
【表１】
2004136521.tif 000002
【００２５】
また、上記５種の積層体を２枚、基材層を最外層として１６０℃でヒートシールし、１８０℃において剥離試験を行った。結果を下記表２に示す。
【００２６】
【表２】
2004136521.tif 000003
【００２７】
表１、図１、表２から明らかなように、比較例３は最内層がＥＭＭＡであるため、十分なヒートシール性とイージーピール性を示すものの、吸着性が高い。これに対して、実施例１、２では、最内層が樹脂コーティング層であるため、積層体の吸着性が大幅に低減される。また、比較例１、２に示されるように、樹脂コーティング層のみでは十分なヒートシール性が得られないが、シーラント層の上に該樹脂コーティング層を積層することで、該シーラント層が樹脂コーティング層に覆われているにもかかわらず、十分なヒートシール性が得られた。
【００２８】
【発明の効果】
以上説明したように、本発明の積層体は、基材層、シーラント層、樹脂コーティング層という簡易な構成でありながら、被包装物から放出される芳香や揮発成分の吸着性が低く、十分なヒートシール性とイージーピール性を備えている。よって、本発明の積層体を用いて密封包装を行うと、被包装物から放出される芳香や揮発成分の吸着による被包装物の品質低下が防止されると同時に、開封前にヒートシール部分が開いてしまう不都合が発生せず、また、開封時にはヒートシール部分より容易に開封することができる。また、本発明の積層体は、上記したように簡易な構成であるため、製造が容易であり、安価に供給することができる。
【図面の簡単な説明】
【図１】本発明の実施例における各積層体の吸着性を示す図である。
【図１】
2004136521.tif 000004